КЛЕЙ ДЛЯ КОНЕЧНОЙ ОТДЕЛКИ ШВА

1. Клеевая композиция, содержащая полимерное вяжущее, наполнитель и модификатор реологии, в которой модификатор реологии находится в количестве от около 0,01% до около 15% по массе влажной композиции,
причем вяжущее выбрано из полимеров акриловой кислоты, сополимеров акриловой кислоты, алкидов, полиуретанов, сложных полиэфиров, эпоксидов и их комбинаций, при этом количество вяжущего составляет от 10% до 40% по массе на твердой основе влажной композиции;
причем наполнитель выбран из группы, содержащей: гелеобразующие глины, расслаивающиеся глины и любую их комбинацию и при этом количество наполнителя составляет от 1% до 40% по массе;
и причем вязкость композиции находится в диапазоне от 100 до 200 единиц Брабендера и плотность находится в диапазоне от около 7,5 фунтов/галлон (0,8987 кг/л) до около 10 фунтов/галлон (1,198 кг/л).
2. Клеевая композиция по п. 1, отличающаяся тем, что вяжущее выбрано из группы, содержащей: поливинилацетат (PVAc), поливиниловый спирт (PVOH) и комбинацию поливинилацетата с поливиниловым спиртом.
3. Клеевая композиция по п. 1, отличающаяся тем, что наполнитель выбран из группы, содержащей: каолиновую глину, аттапульгитовую глину и любую их комбинацию.
4. Клеевая композиция по п. 1, отличающаяся тем, что наполнитель представляет собой комбинацию каолиновой глины в количестве от 5% до 15% и аттапульгитовой глины в количестве от 0,5% до 1,5% по массе.
5. Клеевая композиция по п. 1, отличающаяся тем, что модификатор реологии выбран из группы, содержащей: гидрофобно модифицированные этоксилированные уретаны (HEUR), гидрофобно модифицированные набухающие в щелочи эмульсии (HASE), терполимеры стирол-малеинового ангидрида (SMAT), гидроксиэтилцеллюлозу (HEC), этилгидроксиэтилцеллюлозу (EHEC), метилгидроксиэтилцеллюлозу (MHEC), карбоксиметилцеллюлозу (CMC), гидроксипропилметилцеллюлозу (HPMC), простые эфиры алкилгидроксипропилцеллюлозы, гидроксипропилметилцеллюлозы, ксантановые камеди, альгинаты, каррагинаны, аравийскую камедь, камедь карайи, трагакантовую камедь, камедь гхатти, гуаровую смолу, камедь рожкового дерева, тамариндовую камедь, камедь семян псиллиума, камедь семян айвы, камедь лиственницы, пектин и его производные, декстраны, гидроксипропилцеллюлозы и любую их комбинацию.
6. Клеевая композиция по п. 1, отличающаяся тем, что композиция содержит по меньшей мере один модификатор реологии на основе гидроксиэтилцеллюлозы и по меньшей мере один ассоциативный загуститель на основе полиакрилата.
7. Клеевая композиция по п. 1, отличающаяся тем, что композиция дополнительно содержит по меньшей мере одно поверхностно-активное вещество (ПАВ), имеющее гидрофильно-липофильный баланс (ГЛБ) от около 3 до около 20.
8. Клеевая композиция по п. 1, отличающаяся тем, что уровень pH композиции отрегулирован так, чтобы он находился в диапазоне от 7,0 до 12,0.
9. Клеевая композиция по п. 1, отличающаяся тем, что вяжущее представляет собой комбинацию поливинилацетат/ поливиниловый спирт в количестве от 10% до 40% по массе, наполнитель представляет собой комбинацию аттапульгитовой глины в количестве от 0,5% до 1,5% по массе и каолиновой глины в количестве от 5% до 15% по массе, модификатор реологии находится в количестве от 0,01% до 5% по массе, и при этом композиция дополнительно содержит ассоциативный загуститель на основе полиакрилата в количестве от 0,01% до 5% по массе, ПАВ в количестве от 0,01% до 1% и противовспениватель в количестве от 0,01% до 1%.
10. Способ сборки стены, включающий следующие этапы:
монтируют по меньшей мере один элемент несущей конструкции;
крепят две гипсовые плиты, например, две гипсовые плиты, граничащие по меньшей мере с одной стороны и создают стыковый шов между двумя граничащими гипсовыми плитами;
покрывают стыковый шов клеевой композицией по п. 1; и
накладывают по меньшей мере одну из: стыковой армированной ленты или прокладки армирования поверх стыкового шва, покрытого клеем.